상기 에서 얻 어 진 반도체 나노 입자 코어 의 분산 액 중 , 나노 입자 로서 의 물질량 ( 입자 수 ) 으로 1 . 0 × 10 - 5 mmol 을 칭량 하 여 , 시험관 내 에서 용매 를 증발 시켰 다 . 5 . 33 × 10 - 5 mol 의 Ga ( AcAc ) 3 와 , 5 . 33 × 10 - 5 mol 의 티오요소 와 , 2 . 67 × 10 - 5 mol 의 아세트산 리튬 과 , 3 . 0 mL 의 올레 일 아민 을 첨가 하 여 분산 시킨 분 산액 을 얻 었 다 . 분산 액 내 의 Ga 에 대한 Li 의 몰 비 ( Li / Ga ) 는 1 / 2 였 다 . 계속 해서 분 산액 을 질소 분위기 하 에서 300 ℃, 15 분 간 교반 하 였 다 . 가 열원 으로부터 취 출하 여 , 상온 까지 방랭 하 고 , 원심 분리 ( 반경 150 ㎜, 4000 rpm , 5 분 간 ) 하 여 , 상청 부분 과 침전 부분 으로 나누 었 다 . 그 후 , 상청 부분 에 메탄올 을 첨가 하 여 , 코어 셸 형 반도체 나노 입자 의 석출 물 을 얻 은 후 , 원심 분리 ( 반경 150 ㎜, 4000 rpm , 5 분 간 ) 에 의해 고체 성분 을 회수 하 였 다 . 또한 에탄올 을 첨가 하 여 마찬가지 로 원심 분리 하 고 , 각각 을 클로로포름 에 분산 하 여 , 각종 측정 을 행하 였 다 . 또한 , 셸 로 피복 된 입자 의 평균 입경 을 측정 한 바 , 4 . 7 ㎚ 이 며 , 반도체 나노 입자 코어 의 평균 입경 과 의 차 로부터 셸 의 두께 는 각각 평균 으로 약 0 . 75 ㎚ 였 다 .